(57)【要約】【課題】塗装方法が限定されず、環境への負荷が少なく、且つ、熱延鋼板に対し良好な塗装後耐食性を確保できる塗装前処理方法を提供すること。【解決手段】化成処理剤によって熱延鋼板を処理し、化成皮膜を形成する塗装前処理方法であって、化成処理剤は、ジルコニウム、チタン及びハフニウムからなる群より選ばれる少なくとも一種（Ａ）と、アミノ基含有シランカップリング剤、その加水分解物及びその重合物からなる群より選ばれる少なくとも一種（Ｂ）と、フッ素（Ｃ）と、カチオン性ウレタン樹脂（Ｄ）と、を含有し、（Ａ）の含有量は金属換算で合計２０〜６００質量ｐｐｍであり、ｐＨが３．５〜５．５である塗装前処理方法。【選択図】なし【特許請求の範囲】
【請求項１】
化成処理剤によって熱延鋼板を処理し、化成皮膜を形成する塗装前処理方法であって、
前記化成処理剤は、ジルコニウム、チタン及びハフニウムからなる群より選ばれる少なくとも一種（Ａ）と、
アミノ基含有シランカップリング剤、その加水分解物及びその重合物からなる群より選ばれる少なくとも一種（Ｂ）と、
フッ素（Ｃ）と、
カチオン性ウレタン樹脂（Ｄ）と、を含有し、
前記（Ａ）の含有量は金属換算で合計２０〜６００質量ｐｐｍであり、
ｐＨが３．５〜５．５である塗装前処理方法。
【請求項２】
前記（Ｂ）を固形分濃度で合計５〜１０００質量ｐｐｍ含有し、
前記（Ｄ）を固形分濃度で５〜１０００質量ｐｐｍ含有し、
前記（Ｄ）に対する前記（Ｂ）の固形分質量比（（Ｂ）／（Ｄ））は０．００５〜２００である請求項１に記載の塗装前処理方法。
【請求項３】
前記化成処理剤は、更に、マグネシウムイオン、亜鉛イオン、カルシウムイオン、アルミニウムイオン、ガリウムイオン、インジウムイオン及び銅イオンからなる群より選ばれる少なくとも一種の密着性及び耐食性付与剤を含有する請求項１又は２に記載の塗装前処理方法。
【請求項４】
請求項１から３いずれかに記載の塗装前処理方法によって処理された熱延鋼板。
【発明の詳細な説明】
【技術分野】
【０００１】
本発明は、塗装前処理方法及び熱延鋼板に関する。
【背景技術】
【０００２】
金属材料表面にカチオン電着塗装、粉体塗装等を施す場合、通常、耐食性、塗膜密着性等の性質を向上させる目的で、化成処理が施されている。塗膜の密着性や耐食性をより向上させることができる観点から化成処理において用いられてきたクロメート処理は、近年、クロムの有害性が指摘されるようになっており、クロムを含まない化成処理剤の開発が必要とされてきた。このような化成処理としては、リン酸亜鉛による処理が広く行われている。
【０００３】
しかし、リン酸亜鉛系処理剤は、金属イオン及び酸濃度が高く非常に反応性の強い処理剤であるため、排水処理における経済性、作業性が良好でない。更に、リン酸亜鉛系処理剤による金属表面処理に伴って、水に不溶な塩類が生成して沈殿となって析出する。このような沈殿物は、一般にスラッジと呼ばれ、このようなスラッジを除去し、廃棄することによるコストの発生等が問題とされている。また、リン酸イオンは、富栄養化によって環境に対して負荷を与えるおそれがあるため、廃液の処理に際して労力を要し、使用しないことが好ましい。更に、リン酸亜鉛系処理剤による金属表面処理においては、表面調整を行うことが必要とされており、工程が長くなるという問題もある。
【０００４】
このようなリン酸亜鉛系処理剤又はクロメート化成処理剤以外の金属表面処理剤として、ジルコニウム化合物からなる金属表面処理剤が知られている。このようなジルコニウム化合物からなる金属表面処理剤は、スラッジの発生が抑制される点で上述したようなリン酸亜鉛系化成処理剤に比べて優れた性質を有している。
【０００５】
しかし、ジルコニウム化合物からなる金属表面処理剤によって得られた化成皮膜は、特にカチオン電着塗装により得られる塗膜との密着性が悪く、通常、カチオン電着塗装の前処理工程として使用されることは少なかった。このようなジルコニウム化合物からなる金属表面処理剤においては、リン酸イオン等の成分を併用することによって、密着性の向上や耐食性を改善することが行われている。しかし、リン酸イオンを併用した場合、上述したような富栄養化という問題が生じる。また、このような金属表面処理剤によって鉄系基材を処理する場合、充分な塗膜の密着性や塗装後の耐食性が得られないという問題があった。
【０００６】
ジルコニウム化合物及びアミノ基含有シランカップリング剤からなるノンクロメート金属表面処理剤も知られている。しかし、このようなノンクロメート金属表面処理剤はいわゆるコイルコーティング分野用途の塗布型処理剤であり、これを用いた表面処理は、処理後水洗が不可能であって、更に、複雑な形状を有する被処理物を想定したものではなかった。
【０００７】
更に、自動車車体や部品等の鉄、亜鉛、アルミニウム等の種々の金属素材からなる物品に対して一回の処理ですべての金属の表面処理を行わなければならない場合もあり、このような場合であっても問題なく化成処理を施すことができる塗装前処理方法の開発が望まれている。他方、粉体塗料、溶剤塗料、水性塗料等によるカチオン電着塗装以外の塗装においても、上述のような問題を生じることなく化成処理を行うことができる前処理方法の開発も望まれている。
【０００８】
上記問題の解決のため、ジルコニウム、チタン及びハフニウムからなる群より選ばれる少なくとも一種、フッ素、並びに、アミノ基含有シランカップリング剤、その加水分解物及びその重合物からなる群より選ばれる少なくとも一種からなる化成処理剤によって被処理物を処理し、化成皮膜を形成する塗装前処理方法が知られている（例えば、後述の特許文献１参照）。
【０００９】
上記塗装前処理方法によれば、塗装方法が限定されず、且つ、リン酸亜鉛系化成処理剤を使用した場合と同様の密着性及び塗装後耐食性を得ることができる。しかし、自動車の足回り部品等に使用されている、表面に酸化膜が形成された熱延鋼板に適用した場合、十分な塗装後耐食性を確保することが困難だった。
【先行技術文献】
【特許文献】
【００１０】
【特許文献１】特開２００４−２１８０７０号公報
【発明の概要】
【発明が解決しようとする課題】
【００１１】
本発明は上記に鑑みてなされたものであり、環境への負荷が少なく、且つ、熱延鋼板に対し良好な塗装後耐食性を確保できる塗装前処理方法を提供することを目的とする。
【課題を解決するための手段】
【００１２】
本発明は、化成処理剤によって熱延鋼板を処理し、化成皮膜を形成する塗装前処理方法であって、前記化成処理剤は、ジルコニウム、チタン及びハフニウムからなる群より選ばれる少なくとも一種（Ａ）と、アミノ基含有シランカップリング剤、その加水分解物及びその重合物からなる群より選ばれる少なくとも一種（Ｂ）と、フッ素（Ｃ）と、カチオン性ウレタン樹脂（Ｄ）と、を含有し、前記（Ａ）の含有量は金属換算で合計２０〜６００質量ｐｐｍであり、ｐＨが３．５〜５．５である塗装前処理方法に関する。
【００１３】
また、前記（Ｂ）を固形分濃度で合計５〜１０００質量ｐｐｍ含有し、前記（Ｄ）を固形分濃度で５〜１０００質量ｐｐｍ含有し、前記（Ｄ）に対する前記（Ｂ）の固形分質量比（（Ｂ）／（Ｄ））は０．００５〜２００であることが好ましい。
【００１４】
また、前記化成処理剤は、更に、マグネシウムイオン、亜鉛イオン、カルシウムイオン、アルミニウムイオン、ガリウムイオン、インジウムイオン及び銅イオンからなる群より選ばれる少なくとも一種の密着性及び耐食性付与剤を含有することが好ましい。
【００１５】
また、本発明は、上記塗装前処理方法によって処理された熱延鋼板に関する。
【発明の効果】
【００１６】
本発明によれば、塗装方法が限定されず、環境への負荷が少なく、且つ、熱延鋼板に対し良好な塗装後耐食性を確保できる塗装前処理方法を提供できる。
【発明を実施するための形態】
【００１７】
以下、本発明の実施形態について説明する。なお、本発明は以下の実施形態に限定されない。
【００１８】
本実施形態に係る塗装前処理方法は、被処理物である熱間圧延鋼板（以下、「熱延鋼板」という）表面に化成皮膜を形成し、好ましい塗装後耐食性を確保できる。被処理物である熱延鋼板としては特に制限されず、一般熱延鋼板から特殊鋼まで幅広い範囲に適用可能である。このような処理された熱延鋼板は、自動車の足回り部品等に広く用いられる。
熱延鋼板は、後述するように表面に酸化膜が形成されているため、その表面に均一な化成皮膜を形成することが困難である。しかし、本実施形態に係る塗装前処理方法は、熱延鋼板に対してもその表面に均一な化成皮膜を形成できる。そのため、処理された熱延鋼板の良好な塗装後耐食性を確保できる。
【００１９】
本実施形態に係る塗装前処理方法は、化成処理剤によって熱延鋼板表面に化成皮膜を形成し、熱延鋼板を処理する方法である。
本実施形態に係る化成処理剤は、ジルコニウム、チタン及びハフニウムからなる群より選ばれる少なくとも一種（Ａ）と、アミノ基含有シランカップリング剤、その加水分解物及びその重合物からなる群より選ばれる少なくとも一種（Ｂ）と、フッ素（Ｃ）と、カチオン性ウレタン樹脂（Ｄ）と、を含有する。
本実施形態に係る化成処理剤は、リン酸イオンや、有害な重金属イオンを実質的に含有しない化成処理剤であるが、熱延鋼板表面に対しても十分な塗装後耐食性を有する化成皮膜を形成できる。
【００２０】
ジルコニウム、チタン及びハフニウムからなる群より選ばれる少なくとも一種（Ａ）は、化成皮膜形成成分であり、基材にジルコニウム、チタン及びハフニウムからなる群より選ばれる少なくとも一種を含む化成皮膜が形成されることにより、基材の耐食性や耐摩耗性を向上させ、更に、塗膜との密着性を高めることができる。
【００２１】
例えば、ジルコニウムを含有する化成処理剤を用いて熱延鋼板の表面処理を行うと、金属の溶解反応により化成処理剤中に溶出した鉄イオンがＺｒＦ６２−のフッ素を引き抜くことにより、また、界面ｐＨの上昇により、ジルコニウムの水酸化物又は酸化物が生成され、このジルコニウムの水酸化物又は酸化物が基材表面に析出していると考えられる。上述のように、本実施形態における化成処理剤は反応型化成処理剤であるため、複雑な形状を有する熱延鋼板の浸漬処理にも用いる事ができる。また、上記化成処理剤を用いて表面処理を行うと、化学反応により強固に熱延鋼板に付着した化成皮膜が得られるため、処理後水洗を行うこともできる。
【００２２】
上記ジルコニウムの供給源としては特に限定されず、例えば、Ｋ２ＺｒＦ６等のアルカリ金属フルオロジルコネート；（ＮＨ４）２ＺｒＦ６等のフルオロジルコネート；Ｈ２ＺｒＦ６等のフルオロジルコネート酸等の可溶性フルオロジルコネート等；フッ化ジルコニウム；酸化ジルコニウム等を挙げることができる。
【００２３】
上記チタンの供給源としては特に限定されず、例えば、アルカリ金属フルオロチタネート、（ＮＨ４）２ＴｉＦ６等のフルオロチタネート；Ｈ２ＴｉＦ６等のフルオロチタネート酸等の可溶性フルオロチタネート等；フッ化チタン；酸化チタン等を挙げることができる。
【００２４】
上記ハフニウムの供給源としては特に限定されず、例えば、Ｈ２ＨｆＦ６等のフルオロハフネート酸；フッ化ハフニウム等を挙げることができる。
上記ジルコニウム、チタン及びハフニウムからなる群より選ばれる少なくとも一種の供給源としては、皮膜形成能が高いことからＺｒＦ６２−、ＴｉＦ６２−、ＨｆＦ６２−からなる群より選ばれる少なくとも一種を有する化合物が好ましい。
【００２５】
本実施形態に係る化成処理剤に含まれるジルコニウム、チタン及びハフニウムからなる群より選ばれる少なくとも一種の含有量の合計は、金属換算で下限２０質量ｐｐｍ、上限６００質量ｐｐｍの範囲内である。２０質量ｐｐｍ未満であると得られる化成皮膜の性能が不充分であり、６００質量ｐｐｍを超えると、それ以上の効果は望めず経済的に不利である。上記下限は１００質量ｐｐｍがより好ましい。上記上限は５００質量ｐｐｍがより好ましく、３００質量ｐｐｍが更に好ましい。
【００２６】
アミノ基含有シランカップリング剤、その加水分解物及びその重合物からなる群より選ばれる少なくとも一種（Ｂ）は、分子中に少なくとも１つのアミノ基を有し、且つ、シロキサン結合を有する化合物である。上記アミノ基含有シランカップリング剤、その加水分解物及びその重合物からなる群より選ばれる少なくとも一種（Ｂ）が化成皮膜と塗膜の双方に作用することにより、両者の密着性が向上する。
【００２７】
このような効果は、加水分解してシラノールを生成する基が加水分解され金属基材の表面と水素結合的に吸着すること、及び、アミノ基の作用により化成皮膜と金属基材の密着性が高まるために生じると推測される。上述したように化成皮膜に含まれるアミノ基含有シランカップリング剤、その加水分解物及びその重合物からなる群より選ばれる少なくとも一種（Ｂ）が、金属基材及び塗膜の両方に働きかけることによって、相互の密着性を向上させる作用を有すると考えられる。
【００２８】
上記アミノ基含有シランカップリング剤としては特に限定されず、例えば、Ｎ−２（アミノエチル）３−アミノプロピルメチルジメトキシシラン、Ｎ−２（アミノエチル）３−アミノプロピルトリメトキシシラン、Ｎ−２（アミノエチル）３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、Ｎ，Ｎ−ビス〔３−（トリメトキシシリル）プロピル〕エチレンジアミン等の公知のシランカップリング剤等を挙げることができる。市販されているアミノ基含有シランカップリング剤であるＫＢＭ−６０２、ＫＢＭ−６０３、ＫＢＥ−６０３、ＫＢＭ−９０３、ＫＢＥ−９１０３、ＫＢＭ−５７３（以上信越化学工業株式会社製）、ＸＳ１００３（チッソ株式会社製）等も使用することができる。
【００２９】
上記アミノ基含有シランカップリング剤の加水分解物は、従来公知の方法、例えば、上記アミノ基含有シランカップリング剤をイオン交換水に溶解し、任意の酸で酸性に調整する方法等により製造することができる。上記アミノ基含有シランカップリング剤の加水分解物としては、ＫＢＰ−９０（信越化学工業株式会社製：有効成分３２％）等の市販の製品を使用することもできる。
【００３０】
上記アミノ基含有シランカップリング剤の重合物としては特に限定されず、例えば、サイラエースＳ−３３０（γ−アミノプロピルトリエトキシシラン；チッソ株式会社製）、サイラエースＳ−３２０（Ｎ−（２−アミノエチル）−３−アミノプロピルトリメトキシシラン；チッソ株式会社製）等の市販の製品を挙げることができる。
【００３１】
本実施形態に係る化成処理剤におけるアミノ基含有シランカップリング剤、その加水分解物及びその重合物からなる群より選ばれる少なくとも一種（Ｂ）の配合量の合計は、固形分濃度で下限５質量ｐｐｍ、上限１０００質量ｐｐｍの範囲内であることが好ましい。５質量ｐｐｍ未満であると、充分な塗膜密着性を得ることができない。１０００質量ｐｐｍを超えると、それ以上の効果は望めず、経済的に不利である。上記下限は、１００質量ｐｐｍがより好ましく、２００質量ｐｐｍが更に好ましい。上記上限は、４００質量ｐｐｍがより好ましい。
【００３２】
フッ素（Ｃ）は、基材のエッチング剤としての役割を果たすものである。フッ素（Ｃ）の供給源としては特に限定されず、例えば、フッ化水素酸、フッ化アンモニウム、フッ化ホウ素酸、フッ化水素アンモニウム、フッ化ナトリウム、フッ化水素ナトリウム等のフッ化物を挙げることができる。また、錯フッ化物としては、例えば、ヘキサフルオロケイ酸塩が挙げられ、その具体例としてケイフッ化水素酸、ケイフッ化水素酸亜鉛、ケイフッ化水素酸マンガン、ケイフッ化水素酸マグネシウム、ケイフッ化水素酸ニッケル、ケイフッ化水素酸鉄、ケイフッ化水素酸カルシウム等を挙げることができる。
【００３３】
カチオン性ウレタン樹脂（Ｄ）は、被処理物である熱延鋼板表面に均一な化成皮膜を形成する。カチオン性ウレタン樹脂（Ｄ）は、カチオン性官能基を有するウレタン樹脂であり、カチオン性官能基としては、例えば、アミノ基、アンモニウム塩基、メチルアミノ基、エチルアミノ基、ジメチルアミノ基、ジエチルアミノ基、トリメチルアミノ基、トリエチルアミノ基等が挙げられるが、中でも第４級アンモニウム塩基であることが好ましい。
また、カチオン性ウレタン樹脂（Ｄ）のウレタン樹脂を構成するポリオール、イソシアネート成分及び重合方法は特に限定されず、従来公知な成分及び方法が用いられる。
カチオン性ウレタン樹脂（Ｄ）としては、例えば、Ｆ２６６７Ｄ（第一工業製薬株式会社製：有効濃度２５％）、スーパーフレックス６２０（第一工業製薬株式会社製：有効濃度３０％）、スーパーフレックス６５０（第一工業製薬株式会社製：有効濃度２６％）等の市販の製品を用いる事ができる。
【００３４】
カチオン性ウレタン樹脂（Ｄ）は、単に化成処理剤中に含有される事では塗装後耐食性等の好ましい効果は得られないが、上記アミノ基含有シランカップリング剤、その加水分解物及びその重合物からなる群より選ばれる少なくとも一種（Ｂ）と共に化成処理剤中に含有される事で、被処理物である熱延鋼板表面に均一な化成皮膜を形成し、熱延鋼板の好ましい塗装後防食性が確保される。
また、カチオン性ウレタン樹脂（Ｄ）は、上記アミノ基含有シランカップリング剤、その加水分解物及びその重合物（Ｂ）からなる群より選ばれる少なくとも一種との競争反応を行わないことから、アミノ基含有シランカップリング剤、その加水分解物及びその重合物（Ｂ）の機能を阻害することなく好ましく用いられる。
【００３５】
本実施形態に係る化成処理剤におけるカチオン性ウレタン樹脂（Ｄ）の配合量は、固形分濃度で下限５質量ｐｐｍ、上限１０００質量ｐｐｍの範囲内であることが好ましい。５質量ｐｐｍ未満であると、充分な塗膜密着性を得ることができない。１０００質量ｐｐｍを超えると、それ以上の効果は望めず、経済的に不利である。上記下限は、１００質量ｐｐｍがより好ましく、２００質量ｐｐｍが更に好ましい。上記上限は、４００質量ｐｐｍがより好ましい。
【００３６】
本実施形態に係る化成処理剤において、アミノ基含有シランカップリング剤、その加水分解物及びその重合物からなる群より選ばれる少なくとも一種（Ｂ）と、カチオン性ウレタン樹脂（Ｄ）との質量比（（Ｂ）／（Ｄ））は０．００５〜２００であることが好ましい。質量比（（Ｂ）／（Ｄ））を上記範囲とすることで、化成皮膜が形成された熱延鋼板の好ましい耐食性が得られる。質量比（（Ｂ）／（Ｄ））は０．０５〜２０であることがより好ましく、０．５〜２であることが更に好ましい。
【００３７】
本実施形態に係る化成処理剤は、実質的にリン酸イオンを含有しないものであることが好ましい。実質的にリン酸イオンを含まないとは、リン酸イオンが化成処理剤中の成分として作用する程含まれていないことを意味し、本実施形態において使用する化成処理剤は、実質的にリン酸イオンを含まないことから、環境負荷の原因となるリンを実質的に使用することがなく、リン酸亜鉛系処理剤を使用する場合に発生するリン酸鉄、リン酸亜鉛等のようなスラッジの発生を抑制することができる。
【００３８】
本実施形態に係る化成処理剤は、ｐＨが下限３．５、上限５．５の範囲内である。３．５未満であると、エッチング過剰となり充分な皮膜形成ができなくなる。５．５を超えると、エッチングが不充分となり良好な皮膜が得られない。上記下限は、３．８が好ましく、４．０がより好ましい。上記上限は、４．７が好ましく、４．５がより好ましい。本実施形態に係る化成処理剤のｐＨを調整するために、硝酸、硫酸等の酸性化合物、及び、水酸化ナトリウム、水酸化カリウム、アンモニア等の塩基性化合物を使用することができる。
【００３９】
本実施形態に係る化成処理剤は、更に、密着性及び耐食性付与剤としてマグネシウムイオン、亜鉛イオン、カルシウムイオン、アルミニウムイオン、ガリウムイオン、インジウムイオン及び銅イオンからなる群より選ばれる少なくとも一種を含有することが好ましい。上記密着性及び耐食性付与剤を含有することにより、より良好な密着性及び耐食性を有する化成皮膜を得ることができる。
【００４０】
上記マグネシウムイオン、亜鉛イオン、カルシウムイオン、アルミニウムイオン、ガリウムイオン、インジウムイオン及び銅イオンからなる群より選ばれる少なくとも一種の含有量は、下限１質量ｐｐｍ、上限５０００質量ｐｐｍの範囲内であることが好ましい。上記含有量が上記下限未満であると、充分な効果が得られず好ましくない。上記含有量が上記上限を超えると、それ以上の効果の向上はみられず経済的に不利であり、塗装後密着性が低下する場合もある。上記下限は、２５質量ｐｐｍがより好ましく、上記上限は、３０００質量ｐｐｍがより好ましい。
【００４１】
上記化成処理剤は、上記成分の他に必要に応じて、任意の成分を併用するものであってもよい。使用することができる成分としては、シリカ等を挙げることができる。このような成分を添加することで、塗装後耐食性を向上させることが可能である。
【００４２】
＜塗装前処理方法＞
本実施形態に係る塗装前処理方法における化成処理は、特に限定されるものではなく、通常の処理条件によって化成処理剤と熱延鋼板表面とを接触させることによって行うことができる。上記化成処理における処理温度は、下限２０℃、上限７０℃の範囲内であることが好ましい。上記下限は３０℃であることがより好ましく、上記上限は５０℃であることがより好ましい。上記化成処理における化成時間は、下限５秒、上限１２００秒の範囲内であることが好ましい。上記下限は３０秒がより好ましく、上記上限は１２０秒がより好ましい。化成処理方法としては特に限定されず、例えば、浸漬法、スプレー法、ロールコート法等を挙げることができる。
【００４３】
本実施形態に係る塗装前処理方法においては、上記化成処理を行う前に、熱延鋼板の表面に対して脱脂処理、脱脂後水洗処理を行い、上記化成処理後に化成後水洗処理を行うことが好ましい。
上記脱脂処理は、基材表面に付着している油分や汚れを除去するために行われるものであり、無リン・無窒素脱脂洗浄液等の脱脂剤により、通常３０〜５５℃において数分間程度の浸漬処理がなされる。所望により、脱脂処理の前に、予備脱脂処理を行うことも可能である。
【００４４】
上記脱脂後水洗処理は、脱脂処理後の脱脂剤を水洗するために、大量の水洗水によって１回又はそれ以上スプレー処理を行うことにより行われるものである。
上記化成後水洗処理は、その後の各種塗装後の密着性、耐食性等に悪影響を及ぼさないようにするために、１回又はそれ以上により行われるものである。この場合、最終の水洗は、純水で行われることが適当である。この化成後水洗処理においては、スプレー水洗又は浸漬水洗のどちらでもよく、これらの方法を組み合わせて水洗することもできる。
上記化成後水洗処理の後は、公知の方法に従って、必要に応じて乾燥され、その後、各種塗装を行うことができる。
【００４５】
本実施形態に係る塗装前処理方法は、従来より実用化されているリン酸亜鉛系化成処理剤を用いて処理する方法において、必要となっている表面調整処理を行わなくてもよいため、より少ない工程で熱延鋼板の化成処理を行うことが可能である。
【００４６】
＜熱延鋼板＞
本実施形態の熱延鋼板は、本実施形態に係る塗装前処理方法により、少なくとも一方の表面に化成皮膜が形成されたものである。
本実施形態に係る熱延鋼板としては特に制限されず、一般熱延鋼板から特殊鋼まで幅広い範囲に適用が可能である。
【００４７】
熱延鋼板は、８００℃を超える温度域で圧延を行うため、鋼板表面には数μｍ〜数十μｍの厚い酸化膜（スケール）が形成される。このような酸化膜を、酸洗等の処理により除去してから使用する場合もあるが、プレス等の加工の後の焼き入れ、焼き戻し等の熱処理により酸化膜が再度生成される場合もあり、また、酸化膜自体が防食性を有するため、酸化膜上に化成処理によって化成皮膜を形成することが好ましい。
このような熱延鋼板上に形成される酸化膜表面には微細な凹凸が形成され、更に酸化膜は多数の細孔が存在する多孔質状となっている。このため、酸化膜が形成された熱延鋼板上に均一な化成皮膜を形成することは非常に困難である。表面に形成された化成皮膜が不均一である場合、被覆された箇所と被覆されない箇所との間に電位差が生じ、電着塗装を行う際に均一な電着塗膜を形成できない。よって、従来のジルコニウム等からなる化成処理剤を用いた塗装前処理方法では、リン酸亜鉛系化成処理剤と同等の塗装後耐食性を確保できない。
しかし、本実施形態に係る塗装前処理方法により処理された熱延鋼板は、表面に均一な化成皮膜が形成されたものである。このような均一な化成皮膜が形成された熱延鋼板は、好ましい塗装後耐食性を有する。
【００４８】
このような効果が得られるメカニズムについては定かではないが、例えば、化成処理剤中に含まれるカチオン性ウレタン樹脂（Ｄ）のカチオン性基と鋼板表面との相互作用により、酸化膜の凹部や細孔にカチオン性ウレタン樹脂（Ｄ）が優先的に被覆されることが理由として考えられる。
【００４９】
本実施形態の熱延鋼板表面に形成される化成皮膜は、皮膜量が化成処理剤に含まれる金属の合計量で下限０．１ｍｇ／ｍ２、上限５００ｍｇ／ｍ２の範囲内であることが好ましい。０．１ｍｇ／ｍ２未満であると、均一な化成皮膜が得られず好ましくない。５００ｍｇ／ｍ２を超えると、それ以上の効果は得られず、経済的に不利である。上記下限は、５ｍｇ／ｍ２がより好ましく、上記上限は、２００ｍｇ／ｍ２がより好ましい。
【００５０】
上記塗装前処理方法によって処理された熱延鋼板に対し、レーザー加工、プレス加工等を行うことで、各種用途に応じて成型加工された金属部材が得られる。あるいは、予め成型加工された熱延鋼板に対し上記塗装前処理方法を適用してもよい。本実施形態に係る金属部材の用途としては特に制限されないが、自動車用金属部材としてドアー、ボンネット、ルーフ、フード、フェンダー、トランク等が挙げられる。また、オートバイ、バス、自転車等に用いられる金属部材も挙げることができる。安全性や美観性の観点から高い塗装後耐食性が要求される上記のような用途において、本実施形態に係る塗装前処理方法によって処理された熱延鋼板からなる金属部材は好ましく用いられる。
【００５１】
本実施形態に係る塗装前処理方法により処理された熱延鋼板に対して行うことができる塗装としては特に限定されず、カチオン電着塗料、溶剤塗料、水性塗料、粉体塗料等の従来公知の塗料を用いた塗装を行うことができる。例えば、上記カチオン電着塗料としては特に限定されず、アミノ化エポキシ樹脂、アミノ化アクリル樹脂、スルホニウム化エポキシ樹脂等からなる従来公知のカチオン電着塗料を塗布することができる。なかでも、化成処理剤にアミノ基含有シランカップリング剤、その加水分解物及びその重合物からなる群より選ばれる少なくとも一種を配合することから、電着塗膜と化成皮膜の密着性をより高めるために、アミノ基との反応性又は相溶性を示す官能基を有する樹脂からなるカチオン電着塗料が好ましい。
【００５２】
本発明は上記実施形態に限定されるものではなく、本発明の目的を達成できる範囲での変形、改良等は本発明に含まれる。
【実施例】
【００５３】
次に、本発明を実施例に基づいて更に詳細に説明するが、本発明はこれに限定されるものではない。なお、特に断りのない限り、実施例及び比較例記載の「ｐｐｍ」は「質量ｐｐｍ」を示す。
【００５４】
＜実施例１＞
市販の熱間圧延鋼板（ＳＰＨ２７０  日本テストパネル社製、７０ｍｍ×１５０ｍｍ×０．８ｍｍ）を基材として、下記の条件で塗装前処理を施した。
（１）塗装前処理
脱脂処理：２質量％「サーフクリーナー５３」（日本ペイント・サーフケミカルズ株式会社製脱脂剤）で４０℃、２分間浸漬処理した。
脱脂後水洗処理：水道水で３０秒間スプレー処理した。
化成処理：ジルコンフッ化水素酸及びアミノ基含有シランカップリング剤としてＫＢＭ−６０３（Ｎ−２（アミノエチル）３−アミノプロピルトリメトキシシラン：有効濃度１００％：信越化学工業株式会社製）を使用し、また、カチオン性ウレタン樹脂としてＦ２６６７Ｄ（第一工業製薬株式会社製：有効濃度２５％）を使用し、ジルコニウム（Ａ）濃度１００質量ｐｐｍ、固形分としてアミノ基含有シランカップリング剤（Ｂ）濃度１００質量ｐｐｍ、カチオン性ウレタン樹脂（Ｄ）濃度１００質量ｐｐｍの化成処理剤を調製した。ｐＨは、水酸化ナトリウムを用いて４に調整した。化成処理剤の温度を４０℃に調整し、基材を６０秒間浸漬処理した。処理の初期段階における皮膜量は、１３．４ｍｇ／ｍ２であった。
【００５５】
化成後水洗処理：水道水で３０秒間スプレー処理した。更にイオン交換水で１０秒間スプレー処理した。その後、ウェットな状態で電着塗装を行った。皮膜量は、水洗処理後の冷延鋼板を電気乾燥炉において、８０℃で５分間乾燥したうえで「ＺＳＸ  ＰｒｉｍｕｓＩＩ」（株式会社リガク製  Ｘ線分析装置）を用いて、化成処理剤に含まれる金属の合計量として分析した。
【００５６】
（２）塗装
化成処理剤１Ｌ当たり１ｍ２の冷間圧延鋼板を処理した後に、「パワーニクス３１０」（日本ペイント・インダストリアルコーティングス社製カチオン電着塗料）を用いて乾燥膜厚２０μｍになるように電着塗装し、水洗後、１７０℃で２０分間加熱して焼き付け、試験板を作成した。
【００５７】
＜実施例２、３＞
基材として熱間圧延鋼板（ＳＰＨ４４０、ＳＰＨ５９０  日本テストパネル社製、７０ｍｍ×１５０ｍｍ×０．８ｍｍ）を用いたこと以外は、実施例１と同様にして試験板を作成した。
【００５８】
＜実施例４、５、８、１０、１９、２０＞
シランカップリング剤（Ｂ）濃度及びカチオン性ウレタン樹脂（Ｄ）濃度をそれぞれ表１に示す濃度としたこと以外は、実施例１と同様にして試験板を作成した。
【００５９】
＜実施例６、７＞
表１に示す通り、カチオン性ウレタン樹脂（Ｄ）としてスーパーフレックス６２０（第一工業製薬株式会社製：有効濃度３０％）又はスーパーフレックス６５０（第一工業製薬株式会社製：有効濃度２６％）を用いたこと以外は、実施例１と同様にして試験板を作成した。
【００６０】
＜実施例９、１１、１２＞
表１に示す通り、ジルコニウム（Ａ）濃度を１００質量ｐｐｍ又は５００質量ｐｐｍとし、シランカップリング剤（Ｂ）としてＫＢＭ−９０３（３−アミノプロピルトリメトキシシラン：有効濃度１００％：信越化学工業株式会社製）又はＸＳ１００３（Ｎ，Ｎ−ビス［３−（トリメトキシシリル）プロピル］エチレンジアミン：有効濃度５０％：日美商事株式会社製）又はＫＢＥ−９０３（３−アミノプロピルトリエトキシシラン：有効濃度１００％：信越化学工業株式会社製）を用い、シランカップリング剤（Ｂ）及びカチオン性ウレタン樹脂（Ｄ）を表１に示す濃度としたこと以外は、実施例１と同様にして試験板を作成した。
【００６１】
＜実施例１３〜１８＞
ジルコニウム（Ａ）濃度をそれぞれ表１に示す濃度とし、密着性及び耐食性付与材として硝酸亜鉛（Ｚｎ）を使用し、シランカップリング剤（Ｂ）及びカチオン性ウレタン樹脂（Ｄ）を表１に示す濃度としたこと以外は、実施例１と同様にして試験板を作成した。
【００６２】
＜比較例１〜５＞
シランカップリング剤（Ｂ）及びカチオン性ウレタン樹脂（Ｄ）濃度及び基材としての熱間圧延鋼板を表１に示すものとしたこと以外は、実施例１と同様にして試験板を作成した。
【００６３】
＜参考例１＞
表１に示す通り、脱脂後水洗処理の後にサーフファインＧＬ１（日本ペイント・サーフケミカルズ株式会社製）を用いて室温で３０秒間表面調整を行い、上記化成処理剤の代わりにサーフダインＳＤ−５３５０（日本ペイント・サーフケミカルズ株式会社製リン酸亜鉛系化成処理剤）を用いて３５℃で２分間浸漬処理を行うことで化成処理を施したこと以外は、実施例１と同様にして試験板を得た。
【００６４】
上記により得られた実施例１〜２０、比較例１〜５、参考例１の試験板を用いて以下の評価試験を行った。
【００６５】
［二次密着性試験（ＳＤＴ）］
得られた試験板に、素地まで達する縦平行カットを２本入れた後、５％ＮａＣｌ水溶液中において５０℃で４８０時間浸漬した。その後、カット部をテープ剥離し、塗料の剥離を観察した。剥離状態を以下の評価基準に従って評価し、評価２以上を合格とした。結果を表１及び表２に示した。
１：剥離なし
２：若干剥離
３：剥離幅３ｍｍ以上
【００６６】
［塩水噴霧試験（ＳＳＴ）］
得られた試験板に、素地まで達するクロスカットを入れた後、３５℃に保たれた塩水噴霧試験器中で５％ＮａＣｌ水溶液を２４０時間連続噴霧した。その後、カット部からの膨れ幅を測定した。上記膨れ幅が、参考例１に示すリン酸亜鉛系表面処理剤における膨れ幅と同等かそれ以下のものを合格とした。結果を表１及び表２に示した。
【００６７】
［複合サイクル腐食試験（ＣＣＴ）］
得られた試験板に、素地まで達するクロスカットを入れた後、複合サイクル腐食試験を行った。試験方法は、ＪＡＳＯ  Ｍ６０９−９１の定めるところにより複合試験を１００サイクル実施した。試験後、カット部からの膨れ幅を測定した。上記膨れ幅が、参考例１に示すリン酸亜鉛系表面処理剤における膨れ幅と同等かそれ以下のものを合格とした。結果を表１及び表２に示した。
【００６８】
【表１】
2019019357.tif 000002
【００６９】
実施例１〜２０と、比較例１〜３、５との比較から、実施例１〜２０の化成処理剤により処理を行った熱延鋼板の方が、比較例１〜３、５の化成処理剤により処理を行った熱延鋼板と比較して二次密着性（ＳＤＴ）に優れることが分かった。この結果から、アミノ基含有シランカップリング剤、その加水分解物及びその重合物からなる群より選ばれる少なくとも一種（Ｂ）が含有される化成処理剤によって熱延鋼板の塗装前処理を行うことで、熱延鋼板に好ましい塗装後耐食性を付与できることが確認された。
また、比較例１の化成処理剤により処理を行った熱延鋼板と、比較例５の化成処理剤により処理を行った熱延鋼板とはいずれも好ましい二次密着性（ＳＤＴ）が得られないことから、化成処理剤中にアミノ基含有シランカップリング剤、その加水分解物及びその重合物からなる群より選ばれる少なくとも一種（Ｂ）が含有されない場合において、カチオン性ウレタン樹脂（Ｄ）の含有量を増加させたとしても好ましい結果は得られず、アミノ基含有シランカップリング剤、その加水分解物及びその重合物からなる群より選ばれる少なくとも一種（Ｂ）と、カチオン性ウレタン樹脂（Ｄ）と、を併用した化成処理剤によって熱延鋼板の塗装前処理を行うことで、熱延鋼板に好ましい塗装後耐食性を付与できることが確認された。
【００７０】
実施例１〜２０と、比較例４との比較から、実施例１〜２０の化成処理剤により処理を行った熱延鋼板の方が、比較例４の化成処理剤により処理を行った熱延鋼板と比較して複合サイクル腐食試験（ＣＣＴ）の結果に優れることが分かった。この結果から、カチオン性ウレタン樹脂（Ｄ）が含有される化成処理剤によって熱延鋼板の塗装前処理を行うことで、熱延鋼板に好ましい塗装後耐食性を付与できることが確認された。
【００７１】
実施例１〜２０と、参考例１との比較から、実施例１〜２０の化成処理剤により処理を行った熱延鋼板は、参考例１の化成処理剤により処理を行った熱延鋼板に対して同等以上の塩水噴霧試験（ＳＳＴ）、複合サイクル腐食試験（ＣＣＴ）の結果が得られることが分かった。この結果から、本発明の化成処理剤を用いた塗装前処理方法によれば、従来のリン酸亜鉛系処理剤を用いた塗装前処理方法と同等以上の優れた塗装後耐食性を熱延鋼板に付与できることが確認された。